(57)【要約】【課題】機上現像性、耐刷性も良好で、明室保存性、傷耐性に優れ取り扱いの良好な平版印刷版の提供。【解決手段】支持体上に、画像記録層、保護層を順じ有する平版印刷版原版であって、画像記録層に重合性化合物、ラジカル重合開始剤、およびバインダーポリマーを有し、保護層にワックス粒子を含み、ワックス粒子の保護層固形分量に対しての添加量をＡ（％）とすると、１０＜Ａ≦８０であることを特徴とする平版印刷版原版。【選択図】なし【特許請求の範囲】
【請求項１】
支持体上に、画像記録層、保護層を順じ有する平版印刷版原版であって、画像記録層に重合性化合物、ラジカル重合開始剤、およびバインダーポリマーを有し、保護層にワックス粒子を含み、ワックス粒子の保護層固形分量に対しての添加量をＡ（％）とすると、１０＜Ａ≦８０であることを特徴とする平版印刷版原版。
【請求項２】
画像記録層の付き量をＢ（ｇ／ｍ2）、保護層の付き量をＣ（ｇ／ｍ2）とすると０．５＜Ｃ／Ｂ≦６であることを特徴とする請求項１に記載の平版印刷版原版。
【請求項３】
ワックス粒子がカルナバワックス、マイクロクリスタリンワックス、ポリエチレンワックス、キャンデリラワックス又はパラフィンワックスから選ばれる少なくとも１種のワックスであることを特徴とする請求項１又は２に記載の平版印刷版原版。
【請求項４】
請求項１〜３の何れか１項に記載の平版印刷版原版をバー塗布方法で製造することを特徴とする平版印刷版原版の製造方法。
【請求項５】
請求項１〜３の何れか１項に記載の平版印刷版原版を画像情報に基づきレーザー露光し、機上現像処理を行い印刷することを特徴とする印刷方法。
【発明の詳細な説明】
【技術分野】
【０００１】
本発明は、平版印刷版原版、平版印刷版原版の製造方法及び印刷方法に関するものであり、詳しくは、ディジタル信号に基づいた画像記録が可能であり、安定した印刷物を得ることができる平版印刷版原版、平版印刷版原版の製造方法及び印刷方法に関する。
【背景技術】
【０００２】
従来の印刷工程は、原稿画像からネガもしくはポジフィルムを作製し、フィルムを介してアルミ砂目支持体上に感光層を有する平版印刷版材料（平版印刷版原版）に画像を露光し、アルカリ性現像液で現像処理を行うことで平版印刷版を作製し、これを印刷機に取り付け印刷するという手順で行われてきた。
【０００３】
近年、コンピューターの普及に伴い、フィルムを介さずに原稿画像データを直接印刷版に描画するコンピューター・トゥー・プレート（ＣＴＰ）技術が普及しつつあり、フィルム作製に要していた時間短縮、コスト削減が可能となってきている。又印刷物のニーズとして、数千枚〜１万枚程度の刷り枚数で多種の高品質画像を印刷する、少部数多品種の傾向が高くなってきた。この為、描画時間が短く、高解像度が得られるヒートモードレーザー記録を用いた刷版作製がＣＴＰの主流となりつつある。
【０００４】
ＣＴＰの普及と同期して印刷環境もオフィス化が進み、又環境適性の面からもアルカリ現像液を必要としない、更には全く現像処理を必要としない平版印刷版材料が望まれるようになってきた。
【０００５】
例えば特開平９−１２３３８７号、同９−１２３３８８号、同９−１３１８５０号には親水性結合剤中に分散された熱可塑性粒子を含有する平版印刷版原版を印刷機に取り付け、印刷機上で現像して平版印刷版を作製する方法を開示している。これらの技術に依ればアルカリ現像を施すことなく、又現像機も要することなく刷版作製が可能であり、擬似的に現像処理不要の平版印刷版を提供できる。
【０００６】
平版印刷版原版においては、支持体に親水性のアルミ基板を用いず近年プラスチックフィルムを支持体として用い得ることも記載されている。
【０００７】
プラスチックフィルムは金属に比較して熱伝導性が低く、画像形成の際のレーザー露光により感熱層において発生する熱を支持体へと拡散させることなく、効率よく画像形成に利用でき、さらに、アルミニウム支持体に比較して安価であるという利点も有している。
【０００８】
これらのプラスチックフィルムを支持体に用いた刷版として特許文献１には表面をコロナ処理した支持体の使用例が挙げられており、特許文献２にはプラズマ処理した支持体が開示されている。
【０００９】
従来、画像記録層の上には、汚れやほこりから画像記録層を保護するため、また、画像記録層がラジカル重合による画像形成要素を含む場合には、重合性ラジカルが空気中の酸素と反応して不活性化されるのを防ぐための酸素遮断層として、水溶性樹脂などからなる保護層を設けることが一般に行われる。
【００１０】
しかしながら、機上現像可能な平版印刷版原版においては、保護層を設けると、湿し水に対する溶解速度が遅くなり、機上現像性が不十分であり、改良が望まれていた。
【特許文献１】特開平９−３１４７９４号公報
【特許文献２】特開平１１−２４５５３０号公報
【発明の開示】
【発明が解決しようとする課題】
【００１１】
本発明の目的は機上現像性、耐刷性も良好で、明室保存性、傷耐性に優れ取り扱いの良好な平版印刷版を提供することにある。
【課題を解決するための手段】
【００１２】
本発明の上記目的は以下の構成により達成される。
【００１３】
１．支持体上に、画像記録層、保護層を順じ有する平版印刷版原版であって、画像記録層に重合性化合物、ラジカル重合開始剤、およびバインダーポリマーを有し、保護層にワックス粒子を含み、ワックス粒子の保護層固形分量に対しての添加量をＡ（％）とすると、１０＜Ａ≦８０であることを特徴とする平版印刷版原版。
【００１４】
２．画像記録層の付き量をＢ（ｇ／ｍ2）、保護層の付き量をＣ（ｇ／ｍ2）とすると０．５＜Ｃ／Ｂ≦６であることを特徴とする前記１に記載の平版印刷版原版。
【００１５】
３．ワックス粒子がカルナバワックス、マイクロクリスタリンワックス、ポリエチレンワックス、キャンデリラワックス又はパラフィンワックスから選ばれる少なくとも１種のワックスであることを特徴とする前記１又は２に記載の平版印刷版原版。
【００１６】
４．前記１〜３の何れか１項に記載の平版印刷版原版をバー塗布方法で製造することを特徴とする平版印刷版原版の製造方法。
【００１７】
５．前記１〜３の何れか１項に記載の平版印刷版原版を画像情報に基づきレーザー露光し、機上現像処理を行い印刷することを特徴とする印刷方法。
【００１８】
即ち、本発明者は支持体上に、画像記録層、保護層を順じ有する平版印刷版原版であって、画像記録層にラジカル重合開始剤、重合性化合物、およびバインダーポリマーを有し、保護層にワックス粒子を含むことが重要であることを見いだした。
【００１９】
本発明者は保護層にワックス粒子を含むことで、従来問題として抱えていた機上現像可能な平版印刷版原版の機上現像性を著しく改善できることも始めて見出した。
即ち、保護層にワックス粒子を含むとインキに対する親和性が高くなり、そのことで保護層自身の膜が剥離されやすくなる、また表面に微細な凹凸が付与されることで湿し水の保護層に対する浸透性も速くなり、結果的に機上現像性を著しく改善されると推定している。
【００２０】
また、保護層にワックス粒子を用いることで保護層膜面に微細な凹凸付与されることで膜面に外部圧力が直接伝わることなく、結果的に外部傷も良化すると推定している。
本発明者はワックス粒子の添加量Ａが８０％を超えると、重合性化合物の重合を阻害し、１０％未満であると本効果が見られないことも見いだした。
【００２１】
更に、本発明者は画像形成部は、ワックスとインキの親和力があるために感度、耐刷力も向上することも見いだした。
【発明の効果】
【００２２】
本発明による平版印刷版及び印刷方法は機上現像性、耐刷性も良好で、明室保存性、傷耐性にも優れ取り扱いが良好で優れた効果を有する。
【発明を実施するための最良の形態】
【００２３】
以下、本発明を詳細に説明する。
【００２４】
〜画像形成層のワックス粒子〜
本発明の平版印刷版原版の画像形成層は、熱により融着可能なワックス粒子を有することが重要である。
【００２５】
熱により融着可能なワックス粒子は、溶剤に分散されていても、水に分散されていても良く、特に制限はない。これらの融点が５０〜１８０℃のものが好ましく、更に好ましくは７０〜１５０℃である。またワックス粒子の表面エネルギーの親水性成分が１×１０-4Ｎ／ｃｍ2以下であることが好ましい。
【００２６】
本発明のワックス粒子としてはカルナバワックス、蜜蝋、鯨蝋、木蝋、ホホバ油、ラノリン、オゾケライト、パラフィンワックス、モンタンワックス類、キャンデリラワックス、セレシンワックス、マイクロクリスタリンワックス、ライスワックスなどの天然ワックス、ポリエチレンワックス、フィッシャートロプシュワックス、モンタンワックス誘導体、パラフィンワックス誘導体、マイクロクリスタリンワックス誘導体等が挙げられる。
【００２７】
特に好ましいワックス粒子としては、カルナバワックス、マイクロクリスタリンワックス、ポリエチレンワックス、キャンデリラワックス、パラフィンワックスである。
ワックス粒子は１種単独でも２種以上を組み合わせて用いてもよい。
乳化しやすくするためにこれらのワックス粒子を酸化し、水酸基、エステル基、カルボキシル基、アルデヒド基、ペルオキシド基などの極性基を導入しても良い。
【００２８】
〜画像形成層と保護層の付き量〜
画像記録層の付き量をＢ（ｇ／ｍ2）、保護層の付き量をＣ（ｇ／ｍ2）とすると０．５＜Ｃ／Ｂ≦６であると印刷性能のバランスが良い。
【００２９】
Ｃ／Ｂが６を超えると保護層が画像形成層に比べ厚くなり機上現像しにくくなることで印刷性能のバランスが悪くなる傾向があり、０．５以下であると保護層が画像形成層に比べ薄くなり重合阻害を起こしやすい傾向にある。
【００３０】
〜光熱変換材料〜
本発明の平版印刷版材料は、光熱変換材料を含有する層を有することが好ましい。
【００３１】
光熱変換材料を有する層は、画像形成層またはその隣接層であることが好ましく、特に画像形成層であることが好ましい。
【００３２】
光熱変換材料としては赤外吸収色素または顔料を用いることができる。
【００３３】
〈赤外吸収色素〉
赤外吸収色素としては、一般的な赤外吸収色素であるシアニン系色素、クロコニウム系色素、ポリメチン系色素、アズレニウム系色素、スクワリウム系色素、チオピリリウム系色素、ナフトキノン系色素、アントラキノン系色素等の有機化合物、フタロシアニン系、ナフタロシアニン系、アゾ系、チオアミド系、ジチオール系、インドアニリン系の有機金属錯体等が挙げられる。
【００３４】
具体的には、特開昭６３−１３９１９１号、同６４−３３５４７号、特開平１−１６０６８３号、同１−２８０７５０号、同１−２９３３４２号、同２−２０７４号、同３−２６５９３号、同３−３０９９１号、同３−３４８９１号、同３−３６０９３号、同３−３６０９４号、同３−３６０９５号、同３−４２２８１号、同３−９７５８９号、同３−１０３４７６号、同７−４３８５１号、同７−１０２１７９号、特開２００１−１１７２０１号の各公報等に記載の化合物が挙げられる。これらは一種または二種以上を組み合わせて用いることができる。
【００３５】
〈顔料〉
顔料としては、カーボン、グラファイト、金属、金属酸化物等が挙げられる。
【００３６】
カーボンとしては、特にファーネスブラックやアセチレンブラックの使用が好ましい。粒度（ｄ５０）は１００ｎｍ以下であることが好ましく、５０ｎｍ以下であることがさらに好ましい。
【００３７】
グラファイトとしては、粒径が０．５μｍ以下、好ましくは１００ｎｍ以下、さらに好ましくは５０ｎｍ以下の微粒子を使用することができる。
【００３８】
金属としては、粒径が０．５μｍ以下、好ましくは１００ｎｍ以下、さらに好ましくは５０ｎｍ以下の微粒子であれば何れの金属であっても使用することができる。
形状としては球状、片状、針状等何れの形状でもよい。特にコロイド状金属微粒子（Ａｇ、Ａｕ等）が好ましい。
【００３９】
金属酸化物としては、可視光域で黒色を呈している素材または素材自体が導電性を有するか、半導体であるような素材を使用することができる。
可視光域で黒色を呈している素材しては、黒色酸化鉄（Ｆｅ3Ｏ4）や、二種以上の金属を含有する黒色複合金属酸化物が挙げられる。
【００４０】
具体的には、Ａｌ、Ｔｉ、Ｃｒ、Ｍｎ、Ｆｅ、Ｃｏ、Ｎｉ、Ｃｕ、Ｚｎ、Ｓｂ、Ｂａから選ばれる二種以上の金属からなる複合金属酸化物である。これらは特開平８−２７３９３号、同９−２５１２６号、同９−２３７５７０号、同９−２４１５２９号、同１０−２３１４４１号の各公報等に開示されている方法により製造することができる。本発明に用いることができる複合金属酸化物としては、特にＣｕ−Ｃｒ−Ｍｎ系またはＣｕ−Ｆｅ−Ｍｎ系の複合金属酸化物であることが好ましい。Ｃｕ−Ｃｒ−Ｍｎ系の場合には、６価クロムの溶出を低減させるために、特開平８−２７３９３号公報に開示されている処理を施すことが好ましい。
【００４１】
これらの複合金属酸化物は光熱変換効率が良好である。これらの複合金属酸化物は平均１次粒子径が１μｍ以下であることが好ましく、平均１次粒子径が０．０１〜０．５μｍの範囲にあることがより好ましい。平均１次粒子径が１μｍ以下とすることで、添加量に対する光熱変換能がより良好となり、平均１次粒子径が０．０１〜０．５μｍの範囲とすることで添加量に対する光熱変換能がより良好となる。
【００４２】
ただし、添加量に対する光熱変換能は粒子の分散度にも大きく影響を受け、分散が良好であるほど良好となる。従って、これらの複合金属酸化物粒子は塗布液に添加する前に、別途公知の方法により分散して、分散液（ペースト）としておくことが好ましい。平均１次粒子径が０．０１未満となると、分散が困難となるため好ましくない。分散には適宜分散剤を使用することができる。分散剤の添加量は複合金属酸化物粒子に対して０．０１〜５質量％が好ましく、０．１〜２質量％がより好ましい。分散剤の種類は特に限定しないが、Ｓｉ元素を含むＳｉ系界面活性剤を用いることが好ましい。
【００４３】
素材自体が導電性を有するか、半導体であるような素材としては、例えば、ＳｂをドープしたＳｎＯ2（ＡＴＯ）、Ｓｎを添加したＩｎ2Ｏ3（ＩＴＯ）、ＴｉＯ2、ＴｉＯ2を還元したＴｉＯ（酸化窒化チタン、一般的にはチタンブラック）等が挙げられる。また、これらの金属酸化物で芯材（ＢａＳＯ4、ＴｉＯ2、９Ａｌ2Ｏ3・２Ｂ2Ｏ、Ｋ2Ｏ・ｎＴｉＯ2等）を被覆したものも使用することができる。これらの粒径は０．５μｍ以下、好ましくは１００ｎｍ以下、さらに好ましくは５０ｎｍ以下である。
【００４４】
特に好ましい光熱変換材料としては、前記の赤外吸収色素及び金属酸化物が二種以上の金属の酸化物からなる黒色複合金属酸化物である。
【００４５】
これらの光熱変換材料の添加量としては、これを含む層に対して０．１〜５０質量％であり、１〜３０質量％が好ましく、３〜２５質量％がより好ましい。
【００４６】
〜重合性化合物〜
（ラジカルによって付加重合可能な化合物）
ラジカルによって付加重合可能な化合物としては、特に限定されないが、例えば、エチレン性不飽和重合性化合物等が挙げられる。
エチレン性不飽和重合性化合物は、複数のエチレン性不飽和基を有する（２官能以上である）ことが好ましく、３個以上のエチレン性不飽和基を有する（３官能以上である）ことがより好ましく、４官能以上であることがさらに好ましく、５官能以上であることがさらにまた好ましく、６官能以上であることが最も好ましい。
【００４７】
エチレン性不飽和重合性化合物は、下記一般式（Ｉ）で表されることが好ましい。
一般式（Ｉ）
Ｌ１（−ＣＲ１＝ＣＲ２Ｒ３）ｍ
一般式（Ｉ）において、Ｌ１はｍ価の連結基であり、Ｒ１、Ｒ２およびＲ３は、それぞれ独立に、水素原子、ハロゲン原子、アルキル基またはアリール基であり、そして、ｍは２以上の整数である。
【００４８】
ｍが２の場合、Ｌ１は、アルキレン基、置換アルキレン基、アリーレン基、置換アリーレン基、二価の複素環基、−Ｏ−、−Ｓ−、−ＮＨ−、−ＮＲ−、−ＣＯ−、−ＳＯ−、−ＳＯ2−およびそれらの組み合わせから選ばれる二価の基であることが好ましい。Ｒは、アルキル基、置換アルキル基、アリール基または置換アリール基である。
アルキレン基およびアルキル基は、環状構造または分岐構造を有していてもよい。アルキレン基およびアルキル基の炭素原子数は、１乃至２０であることが好ましく、１乃至１５であることがより好ましく、１乃至１０であることがさらに好ましく、１乃至８であることが最も好ましい。
【００４９】
置換アルキレン基および置換アルキル基の置換基の例には、ハロゲン原子、アリール基、置換アリール基およびアルコキシ基が含まれる。
【００５０】
アリーレン基は、フェニレンであることが好ましく、ｐ−フェニレンであることが最も好ましい。アリール基は、フェニルであることが好ましい。
二価の複素環基は、置換基を有していてもよい。
【００５１】
置換アリーレン基、置換アリール基および置換複素環基の置換基の例としては、ハロゲン原子、アルキル基、置換アルキル基、アリール基、置換アリール基およびアルコキシ基が含まれる。
【００５２】
ｍが３以上の場合、Ｌ１は、三価以上の脂肪族基、三価以上の芳香族基、三価以上の複素環基、あるいはそれらとアルキレン基、置換アルキレン基、アリーレン基、置換アリーレン基、二価の複素環基、−Ｏ−、−Ｓ−、−ＮＨ−、−ＮＲ−、−Ｎ＜、−ＣＯ−、−ＳＯ−または−ＳＯ2-との組み合わせであることが好ましい。Ｒは、アルキル基、置換アルキル基、アリール基または置換アリール基である。
【００５３】
三価以上の脂肪族基は、環状構造または分岐構造を有していてもよい。脂肪族基の炭素原子数は、１乃至２０であることが好ましく、１乃至１５であることがより好ましく、１乃至１０であることがさらに好ましく、１乃至８であることが最も好ましい。
脂肪族基は、置換基を有していてもよい。置換基の例としては、ハロゲン原子、アリール基、置換アリール基およびアルコキシ基が含まれる。
【００５４】
芳香族基は、ベンゼン環残基であることが好ましい。芳香族基は、置換基を有していてもよい。置換基の例としては、ハロゲン原子、アルキル基、置換アルキル基、アリール基、置換アリール基およびアルコキシ基が含まれる。
【００５５】
複素環基は、置換基を有していてもよい。複素環基の置換基の例には、ハロゲン原子、アルキル基、置換アルキル基、アリール基、置換アリール基、アルコキシ基、オキソ（＝Ｏ）およびチオ（＝Ｓ）が含まれる。
【００５６】
Ｌ１は、ｍ個の繰り返し単位からなるポリマーの主鎖を構成してもよい。
【００５７】
Ｒ１、Ｒ２およびＲ３は、それぞれ独立に、水素原子、ハロゲン原子またはアルキル基であることが好ましく、水素原子、ハロゲン原子または炭素原子数が１乃至６のアルキル基であることがより好ましく、水素原子または炭素原子数が１乃至３のアルキル基であることがさらに好ましく、水素原子またはメチルであることがさらにまた好ましく、水素原子であることが最も好ましい。
【００５８】
前記式（Ｉ）の連結基Ｌ１が、ウレタン結合（−ＮＨ−ＣＯ−Ｏ−または−ＮＲ−ＣＯ−Ｏ−、Ｒは、アルキル基、置換アルキル基、アリール基または置換アリール基である）を含むと、耐刷性が優れたポリマー画像を形成することができる。ウレタン結合を含む重合性化合物は、特開昭５１−３７１９３号、特公平２−３２２９３号および特開２００１−１１７２１７号の各公報に記載がある。
【００５９】
前記一般式（Ｉ）の連結基Ｌ１が、液晶性を有する部分構造であってもよい。言い換えると、エチレン性不飽和基（前記式（Ｉ）の−ＣＲ１＝ＣＲ２Ｒ３）を有する液晶性化合物を、重合性化合物として用いることができる。重合性基を有する液晶性化合物は、光学材料の技術分野、特に位相差板や光学補償シートの製造で普通に使用されている。
エチレン性不飽和基を有する液晶性化合物の融点は、３０乃至３００℃が好ましく、５０乃至２７０℃がより好ましく、７０乃至２４０℃がさらに好ましく、９０乃至２１０℃が最も好ましい。
【００６０】
液晶化合物に含まれるエチレン性不飽和基の割合は、液晶性化合物１ｇ当たり５．０ミリモル以上であることが好ましく、７．０ミリモル以上であることがさらに好ましい。
液晶性化合物は、棒状液晶性化合物および円盤状液晶性化合物が好ましい。液晶性化合物は、高分子液晶でもよい。
【００６１】
棒状液晶性化合物としては、アゾメチン類、アゾキシ類、シアノビフェニル類、シアノフェニルエステル類、安息香酸エステル類、シクロヘキサンカルボン酸フェニルエステル類、シアノフェニルシクロヘキサン類、シアノ置換フェニルピリミジン類、アルコキシ置換フェニルピリミジン類、フェニルジオキサン類、トラン類およびアルケニルシクロヘキシルベンゾニトリル類が好ましい。
【００６２】
棒状液晶性化合物には、金属錯体も含まれる。また、棒状液晶性化合物を繰り返し単位中に含む液晶ポリマーも、棒状液晶性化合物として用いることができる。言い換えると、棒状液晶性化合物は、（液晶）ポリマーと結合していてもよい。
棒状液晶性化合物については、季刊化学総説第２２巻液晶の化学（１９９４）日本化学会編の第４章、第７章および第１１章、および液晶デバイスハンドブック日本学術振興会第１４２委員会編の第３章に記載がある。
【００６３】
棒状液晶性化合物は、その棒状分子構造の両端に、二個のエチレン性不飽和基を有することが好ましい。
【００６４】
棒状液晶性化合物よりも、円盤状（ディスコティック）液晶性化合物の方が好ましい。すなわち、液晶性化合物は、多くのエチレン性不飽和基を有することが好ましい。棒状液晶
性化合物（一般に、エチレン性不飽和基の数は二個以下）よりも、円盤状液晶性化合物（一般に、四個以上のエチレン性不飽和基を導入可能）の方が、多数のエチレン性不飽和基を有することができる。
【００６５】
円盤状液晶性化合物の例としては、Ｃ．Ｄｅｓｔｒａｄｅらの研究報告、Ｍｏｌ．Ｃｒｙｓｔ．７１巻、１１１頁（１９８１年）に記載されているベンゼン誘導体、Ｃ．Ｄｅｓｔｒａｄｅらの研究報告、Ｍｏｌ．Ｃｒｙｓｔ．１２２巻、１４１頁（１９８５年）、Ｐｈｙｓｉｃｓ    ｌｅｔｔ，Ａ，７８巻、８２頁（１９９０）に記載されているトルキセン誘導体、Ｂ．Ｋｏｈｎｅらの研究報告、Ａｎｇｅｗ．Ｃｈｅｍ．９６巻、７０頁（１９８４年）に記載されたシクロヘキサン誘導体及びＪ．Ｍ．Ｌｅｈｎらの研究報告、Ｊ．Ｃｈｅｍ．Ｃｏｍｍｕｎ．１７９４頁（１９８５年）、Ｊ．Ｚｈａｎｇらの研究報告、Ｊ．Ａｍ．Ｃｈｅｍ．Ｓｏｃ．１１６巻、２６５５頁（１９９４年）に記載されているアザクラウン系やフェニルアセチレン系マクロサイクルを挙げることができる。
【００６６】
円盤状液晶性化合物は、一般的な分子構造として、上記の分子中心の母核に対して放射線状に、直鎖のアルキル基やアルコキシ基、置換ベンゾイルオキシ基が置換した構造の化合物であって、液晶性を示す。
【００６７】
円盤状液晶性化合物の例は、特開平８−５０２０６号公報に記載されている。重合性基を有する円盤状液晶性化合物については、特開平８−２７２８４号公報に記載がある。
【００６８】
〜ラジカル重合開始剤〜
熱によりラジカルを発生する化合物
本発明の平版印刷版用原版の画像形成層に用いられる、熱によりラジカルを発生する化合物について説明する。
【００６９】
（熱によりラジカルを発生する化合物）
熱によりラジカルを発生する化合物（以下、熱ラジカル発生剤とも称する）は、熱エネルギーによりラジカルを発生し、重合性の不飽和基を有する化合物の重合を開始、促進させる化合物を指す。本発明に係る熱ラジカル発生剤としては、公知の熱重合開始剤や結合解離エネルギーの小さな結合を有する化合物などを選択して使用することができ、例えば、特開２００２−１３７５６２号、特開２００１−３４３７４２号、特開２００２−１４８７９０号の各公報に記載の、オニウム塩、トリハロメチル基を有するトリアジン化合物、過酸化物、アゾ系重合開始剤、アジド化合物、キノンジアジド化合物、メタロセン化合物等が挙げられるが、以下に述べるオニウム塩が高感度であり、好ましい。
【００７０】
熱ラジカル発生剤として好適に用いられるオニウム塩としては、ジアゾニウム塩、ヨードニウム塩、スルホニウム塩、アンモニウム塩、ピリジニウム塩等が挙げられ、なかでも、ヨードニウム塩、ジアゾニウム塩、スルホニウム塩等が好ましく挙げられる。これらのオニウム塩は酸発生剤としても働くが、別の作用機構で、イオン性のラジカル重合の開始剤としても機能する。熱ラジカル発生剤として好適に用いられるオニウム塩は、下記一般式（II）〜（IV）で表されるオニウム塩であるが、特開２００２−４６３６１号、特開２００２−２９１６２号の各公報等に記載のカルボン酸イオンとオニウム塩がより好適である。
【００７１】
【化１】
2007245690.tif 000002
【００７２】
一般式（II）において、Ａｒ11とＡｒ12は、それぞれ独立に、置換基を有していても良い炭素原子数２０個以下のアリール基を示す。このアリール基が置換基を有する場合の好ましい置換基としては、ハロゲン原子、ニトロ基、炭素原子数１２個以下のアルキル基、炭素原子数１２個以下のアルコキシ基、または炭素原子数１２個以下のアリールオキシ基が挙げられる。Ｚ11-はハロゲンイオン、過塩素酸イオン、テトラフルオロボレートイオン、ヘキサフルオロホスフェートイオン、スルホン酸イオンおよびカルボン酸イオンからなる群より選択される対イオンを表し、好ましくは、過塩素酸イオン、ヘキサフルオロホスフェートイオン、アリールスルホン酸イオンおよびカルボン酸イオンである。
【００７３】
一般式（II）において、Ａｒ21は、置換基を有していても良い炭素原子数２０個以下のアリール基を示す。好ましい置換基としては、ハロゲン原子、ニトロ基、炭素原子数１２個以下のアルキル基、炭素原子数１２個以下のアルコキシ基、炭素原子数１２個以下のアリールオキシ基、炭素原子数１２個以下のアルキルアミノ基、炭素原子数１２個以下のジアルキルアミノ基、炭素原子数１２個以下のアリールアミノ基または、炭素原子数１２個以下のジアリールアミノ基が挙げられる。Ｚ21-は、Ｚ11-と同義の対イオンを表す。
【００７４】
一般式（IV）において、Ｒ31、Ｒ32及びＲ33は、それぞれ同じでも異なっていても良く、置換基を有していても良い炭素原子数２０個以下の炭化水素基を示す。好ましい置換基としては、ハロゲン原子、ニトロ基、炭素原子数１２個以下のアルキル基、炭素原子数１２個以下のアルコキシ基、または炭素原子数１２個以下のアリールオキシ基が挙げられる。Ｚ31-は、Ｚ11-と同義の対イオンを表す。
本発明において、好適に用いることのできる一般式（II）で示されるオニウム塩（［ＯＩ−１］〜［ＯＩ−１０］）、一般式（III）で示されるオニウム塩（［ＯＮ−１］〜［ＯＮ−５］）、及び一般式（IV）で示されるオニウム塩（［ＯＳ−１］〜［ＯＳ−６］）の具体例を以下に挙げるが、本発明に用いられるオニウム塩は、これらに限定されるものではない。
【００７５】
【化２】
2007245690.tif 000003
【００７６】
【化３】
2007245690.tif 000004
【００７７】
【化４】
2007245690.tif 000005
【００７８】
これらの熱ラジカル発生剤としてのオニウム塩は、平版印刷版用原版の画像形成層の全固形分に対し０．１〜５０質量％、好ましくは０．５〜３０質量％、特に好ましくは１〜２０質量％の割合で添加することができる。添加量が０．１質量％以上であると感度がより向上し好ましく、また５０質量％以下であると印刷時非画像部に汚れがより発生し難くなり好ましい。
【００７９】
これらの熱ラジカル発生剤としてのオニウム塩は、１種のみを用いても良いし、２種以上を併用しても良い。
【００８０】
〜ポリマーバインダー〜
本発明の平版印刷版用原版の画像形成層に用いられる、ポリマーバインダーについて説明する。
【００８１】
ポリマーバインダーは従来公知のものであれは、特に限定無く使用できる。疎水性ポリマーであっても、親水性ポリマーであってもよいが、疎水性ポリマーであることが好ましい。
バインダーポリマーの主鎖は、炭化水素（ポリオレフィン）、ポリエステル、ポリアミド、ポリイミド、ポリウレア、ポリウレタン、ポリエーテルおよびそれらの組み合わせから選ばれることが好ましい。炭化水素またはポリウレタンを含む主鎖がより好ましい。炭化水素主鎖からなるポリマーは、ポリ（メタ）アクリル酸、ポリ（メタ）アクリル酸エステル、ポリ（メタ）アクリルアミド、ポリ（メタ）アクリロニトリル、ポリスチレン、ポリビニルアセタールまたはそれらのコポリマーであることが好ましい。ポリビニルアセタールおよびポリウレタンが特に好ましい。
【００８２】
画像形成層に用いられる各種ポリマーについては、「ＰＯＬＹＭＥＲ  ＨＡＮＤＢＯＯＫ」、ＦＯＲＴＨ  ＥＤＩＴＩＯＮ、Ｊ．ＢＲＡＮＤＲＵＰ，Ｅ．Ｈ．ＩＭＭＥＲＧＵＴ，ａｎｄ  Ｅ．Ａ．ＧＲＵＬＫＥ編集、ＪＯＨＮ  ＷＩＬＥＹ＆ＳＯＮＳ，ＩＮＣ．に記載がある。
【００８３】
バインダーポリマーは、酸性基を含まないことが好ましい。酸性基を含むポリマーは支持体に吸着されて、機上現像を阻害する場合がある。酸性基は、酸解離定数（ｐＫａ）が７未満の基、例えば、−ＣＯＯＨ、−ＳＯ3Ｈ、−ＯＳＯ3Ｈ、−ＰＯ3Ｈ2、−ＯＰＯ3Ｈ2を意味する。
【００８４】
ポリマーのガラス転移温度（Ｔｇ）は、５０乃至３００℃が好ましく、７０乃至２５０℃がさらに好ましく、８０乃至２００℃が最も好ましい。ポリマーのガラス転移温度を高めるために、ポリマーの側鎖にアミド結合（−ＮＲＣＯ−）、イミド結合（−Ｎ＝ＣＯ−）、ウレタン結合（−ＮＲＣＯＯ−）、ウレア結合（−ＮＲＣＯＮＲ−）、スルホンアミド結合（−ＳＯ２ＮＲ−）、スルホニル結合（−ＳＯ２−）またはシアノ基（−ＣＮ）を導入できる。上記Ｒは、水素原子または炭化水素基である。ガラス転移温度を高める機能がある側鎖を有するバインダーポリマーは、特開２０００−２５０２１６号、同２００１−５１４０８号、同２００１−１０９１３８号、同２００１−２４２６１２号、同２００２−１２２９８４号、同２００２−１２２９８９号の各公報に記載がある。
【００８５】
〜熱重合防止剤〜
本発明においては以上の基本成分の他に画像形成性組成物の製造中あるいは保存中において重合可能なエチレン性不飽和二重結合を有する化合物の不要な熱重合を阻止するために少量の熱重合防止剤を添加してもよい。
【００８６】
適当な熱重合防止剤としてはハイドロキノン、ｐ−メトキシフェノール、ジ−ｔ−ブチル−ｐ−クレゾール、ピロガロール、ｔ−ブチルカテコール、ベンゾキノン、４，４′−チオビス（３−メチル−６−ｔ−ブチルフェノール）、２，２′−メチレンビス（４−メチル−６−ｔ−ブチルフェノール）、Ｎ−ニトロソフェニルヒドロキシアミン第一セリウム塩等が挙げられる。熱重合防止剤の添加量は、全組成物の質量に対して約０．０１質量％〜約５質量％が好ましい。また必要に応じて、酸素による重合阻害を防止するためにベヘン酸やベヘン酸アミドのような高級脂肪酸誘導体等を添加して、平版印刷用原版とする場合、支持体等への塗布後の乾燥の過程でその画像形成層の表面に偏在させてもよい。
【００８７】
高級脂肪酸誘導体の添加量は、全組成物の約０．５質量％〜約１０質量％が好ましい。
【００８８】
［支持体］
支持体としては、金属板、プラスチックフイルムまたは紙を用いることができる。具体的には、表面処理されたアルミニウム板、親水処理されたプラスチックフイルムまたは耐水処理された紙が好ましい。さらに具体的には、陽極酸化処理されたアルミニウム板、親水性層を設けたポリエチレンテレフタレートフイルムまたはポリエチレンでラミネートされた紙が好ましい。
【００８９】
陽極酸化処理されたアルミニウム板が特に好ましい。
【００９０】
アルミニウム板は、純アルミニウム板またはアルミニウムを主成分とし、微量の異元素を含む合金板である。アルミニウム合金に含まれる異元素の例には、ケイ素、鉄、マンガン、銅、マグネシウム、クロム、亜鉛、ビスマス、ニッケルおよびチタンが含まれる。異元素の割合は、１０質量％以下であることが好ましい。市販の印刷版用アルミニウム板を用いてもよい。
【００９１】
アルミニウム板の厚さは、０．０５乃至０．６ｍｍであることが好ましく、０．１乃至０．４ｍｍであることがさらに好ましく、０．１５乃至０．３ｍｍであることが最も好ましい。
アルミニウム板表面には、粗面化処理を行うことが好ましい。
粗面化処理は、機械的方法、電気化学的方法あるいは化学的方法により実施できる。機械的方法としては、ボール研磨法、ブラシ研磨法、ブラスト研磨法またはバフ研磨法を採用できる。
【００９２】
電気化学的方法としては、塩酸または硝酸などの酸を含む電解液中で交流または直流により行う方法を採用できる。混合酸を用いた電解粗面化方法（特開昭５４−６３９０２号公報記載）も利用することができる。化学的方法としては、アルミニウム板を鉱酸のアルミニウム塩の飽和水溶液に浸漬する方法（特開昭５４−３１１８７号公報記載）が適している。
【００９３】
粗面化処理は、アルミニウム板の表面の中心線平均粗さ（Ｒａ）が０．２乃至１．０μｍとなるように実施することが好ましい。
【００９４】
粗面化されたアルミニウム板は、必要に応じてアルカリエッチング処理を行う。アルカリ処理液としては、水酸化カリウムまたは水酸化ナトリウムの水溶液が一般に用いられる。アルカリエッチング処理の後は、さらに中和処理を行うことが好ましい。
【００９５】
アルミニウム板の陽極酸化処理は、支持体の耐摩耗性を高めるために行う。
【００９６】
陽極酸化処理に用いられる電解質としては、多孔質酸化皮膜を形成する種々の電解質が使用できる。一般には、硫酸、塩酸、蓚酸、クロム酸あるいはそれらの混酸が電解質として用いられる。
【００９７】
陽極酸化の処理条件は一般に、電解質の濃度が１乃至８０質量％溶液、液温が５乃至７０℃、電流密度が５乃至６０Ａ／ｄｍ2、電圧が１乃至１００Ｖ、そして、電解時間が１０秒乃至５分の範囲である。
【００９８】
陽極酸化処理により形成される酸化皮膜量は、１．０乃至５．０ｇ／ｍ2であることが好ましく、１．５乃至４．０ｇ／ｍ2であることがさらに好ましい。
【００９９】
陽極酸化処理により形成された酸化皮膜には、さらにシリケート処理を実施して、親水性表面を形成できる。アルカリ金属ケイ酸塩（例、ケイ酸ナトリウム）の水溶液を用いる処理については、米国特許第２７１４０６６号、同３１８１４６１号、同３２８０７３４号および同３９０２７３４号の各明細書に記載がある。
【０１００】
水溶液中のアルカリ金属ケイ酸塩の濃度は、０．１乃至３０質量％が好ましく、０．５乃至１５質量％がさらに好ましい。２５℃における水溶液のｐＨは、１０乃至１３．５であることが好ましい。水溶液の温度は、５乃至８０℃が好ましく、１０〜７０℃がさらに好ましく、１５乃至５０℃がさらに好ましい。処理時間は、０．５乃至１２０秒間が好ましい。陽極酸化被膜と水溶液との接触方法は、浸漬またはスプレーによる吹き付けが好ましい。
【０１０１】
ケイ酸塩の対イオンとなるアルカリ金属は、ナトリウム、カリウムまたはリチウムが好ましい。アルカリ金属ケイ酸塩水溶液は、水酸化物（例、水酸化ナトリウム、水酸化カリウム、水酸化リチウム）を用いてｐＨを調整することが好ましい。水溶液に、アルカリ土類金属塩もしくは第IVｂ族金属塩を配合してもよい。
アルカリ土類金属塩は水溶性であることが好ましい。アルカリ土類金属塩の例には、硝酸塩（例、硝酸カルシウム、硝酸ストロンチウム、硝酸マグネシウム、硝酸バリウム）、硫酸塩、塩酸塩、リン酸塩、酢酸塩、シュウ酸塩およびホウ酸塩が含まれる。第IVｂ族金属塩の例には、四塩化チタン、三塩化チタン、フッ化チタンカリウム、シュウ酸チタンカリウム、硫酸チタン、四ヨウ化チタン、塩化酸化ジルコニウムが含まれる。二種類以上のアルカリ土類金属または第IVｂ族金属塩を併用してもよい。アルカリ土類金属または第IVｂ族金属塩の添加量は、０．０１乃至１０質量％の範囲であることが好ましく、０．０５乃至５．０質量％の範囲であることがさらに好ましい。
【０１０２】
〔保護層バインダー〕
本発明の保護層に用いられるバインダーとしては、特に大きな制限なく用いることができる。
【０１０３】
バインダー樹脂としては、ポリウレタン、ポリエステル、塩化ビニル系共重合体等の塩化ビニル系樹脂、塩化ビニル−酢酸ビニル共重合体等の塩化ビニル系樹脂、ブタジエン−アクリロニトリル共重合体等のポリオレフィン系樹脂、ポリビニルブチラール等のポリビニルアセタール系樹脂、ニトロセルロース等のセルロース系樹脂、スチレン−ブタジエン共重合体等のスチレン系樹脂、ポリメチルメタクリレート等のアクリル系樹脂、ポリアミド、フェノール樹脂、エポキシ樹脂、フェノキシ樹脂、ポリビニルブチラール、ポリビニルアセトアセタール、ポリビニルホルマール等のアセタール系樹脂、及びポリビニルアルコール、ゼラチン等の水溶性樹脂等がある。
【０１０４】
バインダー樹脂は、１種単独でも２種以上を組み合わせて用いてもよい。
【０１０５】
〔アンカー層〕
本発明の平版印刷版原版においては、支持体上に重合性基を含有する化合物のアンカー層を設けることが好ましい。アンカー層が用いられるときは、画像記録層はアンカー層の上に設けられる。アンカー層は、露光部においては支持体と画像記録層との密着性を強化し、また、未露光部においては、画像記録層の支持体からのはく離を生じやすくさせるため、機上現像性が向上する。
【０１０６】
アンカー層としては、具体的には、特開平１０−２８２６７９号公報に記載されている付加重合可能なエチレン性二重結合反応基を有しているシランカップリング剤、特開平２−３０４４４１号公報記載のエチレン性二重結合反応基を有しているリン化合物などが好適に挙げられる。また、メタクリル基、アリル基などの重合性基とスルホン酸基、リン酸基、リン酸エステルなどの支持体吸着性基を有し、好ましくはさらにエチレンオキシド基などの親水性付与基を有する化合物も好適である。
【０１０７】
アンカー層の塗布量（固形分）は、０．１〜１００ｍｇ／ｍ2であるのが好ましく、１〜３０ｍｇ／ｍ2であるのがより好ましい。
【０１０８】
〔印刷方法及び画像露光〕
本発明の平版印刷版材料に画像形成する露光光源としては、上記光熱変換材料が感応することのできる光源であれば特に制限なく用いることができる。
【０１０９】
その中で高解像度を得るためにはエネルギー印加面積が絞り込める電磁波、特に波長が１ｎｍ〜１ｍｍの紫外線、可視光線、赤外線が好ましく、このような光エネルギーを印加し得る光源としては、例えばレーザー、発光ダイオード、キセノンフラッシュランプ、ハロゲンランプ、カーボンアーク燈、メタルハライドランプ、タングステンランプ、石英水銀ランプ、高圧水銀ランプ等を挙げることができる。この際加えられるエネルギーは画像形成材料の種類により、露光距離、時間、強度を調整することにより適時選択して用いることができる。
【０１１０】
本発明の印刷方法に使用するレーザー光源としては一般によく知られているルビーレーザー、ＹＡＧレーザー、ガラスレーザー等の固体レーザー；Ｈｅ−Ｎｅレーザー、Ａｒイオンレーザー、Ｋｒイオンレーザー、ＣＯ2レーザー、ＣＯレーザー、Ｈｅ−Ｃｄレーザー、Ｎ2レーザー、エキシマーレーザー等の気体レーザー；ＩｎＧａＰレーザー、ＡｌＧａＡｓレーザー、ＧａＡｓＰレーザー、ＩｎＧａＡｓレーザー、ＩｎＡｓＰレーザー、ＣｄＳｎＰ2レーザー、ＧａＳｂレーザー等の半導体レーザー；化学レーザー、色素レーザー等を挙げることができ、これらの中でも効率的にアブレートを起こさせるためには、波長が６０００〜１２００ｎｍのレーザーが光エネルギーを熱エネルギーに変換できることから、感度の面で好ましい。
【０１１１】
本発明の印刷方法では、画像情報に基づいてレーザー露光した後、現像処理を施さずに印刷することが特徴である。
【０１１２】
本発明における機上現像とは、以下の内容である。
【０１１３】
露光済みの平版印刷版材料を印刷機のシリンダーに装着し、シリンダーを回転しながら湿し水とインキを供給することによって、平版印刷版材料の画像形成層の未露光部を除去する方法である。
【０１１４】
すなわち、平版印刷版材料を露光後、そのまま印刷機に装着し、通常の印刷過程の中で現像処理が完了する方式である。
【実施例】
【０１１５】
以下、本発明の実施形態を述べるが、本発明はこれに限るものではない。なお、以下の「部」は「質量部」を表す。
【０１１６】
実施例１
〔支持体〕
厚さ０．３０ｍｍの材質１Ｓのアルミニウム板を８号ナイロンブラシと８００メッシュのパミストンの水懸濁液を用い、その表面を砂目立てした後、よく水で洗浄した。１０％水酸化ナトリウムに７０℃で６０秒間浸漬してエッチングした後、流水で、水洗後、２０％ＨＮＯ３で中和洗浄、水洗した。これをＶＡ＝１２．７Ｖの条件下で正弦波の交番波形電流を用いて１％硝酸水溶液中で３００クーロン／ｄｍ2の陽極時電気量で電解粗面化処理を行った。その表面粗さを測定したところ０．４５μｍ（Ｒａ表示）であった。ひきつづいて３０％のＨ2ＳＯ4水溶液中に浸漬し、５５℃で２分間デスマットした後、３３℃、２０％Ｈ2ＳＯ4水溶液中で、砂目立てした面に陰極を配置して、電流密度５Ａ／ｄｍ2において５０秒間陽極酸化したところ、厚さが２．７ｇ／ｍ2であった。これに下記の表面処理用中間層（１）液状組成物をＳｉ量が２ｍｇ／ｍ2となるように塗布し、１００℃で１分間乾燥させたものを支持体とした。
【０１１７】
〔アンカー層〕
上記支持体に下記アンカー層をバー塗布にて０．０１ｇ／ｍ2設けた。
【０１１８】
ホスマーＰＥ（ユニケミカル株式会社）・・・・・                    ０．１２部
イソプロピルアルコール・・・・・                                ９９．８８部
〔画像形成層〕
アンカー層上に下記画像形成層塗布液をバー塗布にて１．０ｇ／ｍ2設けた。
【０１１９】
下記赤外色素Ａ（ＤＳ８３０ＡＴ）                    ・・・・・０．１３２８部
ホスマーＰＥ（ユニケミカル株式会社）・・・・・                  ０．１４６部
バインダーポリマーＢＭ−Ｓ（積水化学工業株式会社）    ・・・・・３．１０８部
重合性化合物Ｍ−３１５（東亞合成株式会社）・・・・・            ３．１０８部
オプトビーズ５００Ｓ（日産化学工業株式会社）      ・・・・・    ０．３６５部
メチルエチルケトン  ・・・・・                                    ９２．７部
〔保護層〕
画像形成層上に下記保護層をバー塗布にて１．２ｇ／ｍ2設けた。
【０１２０】
ＧＬ−０５（日本合成化学工業株式会社製）                    ・・６．７７６部
ＨＩ−ＤＩＳＰＥＲ  Ａ−１１８（株式会社岐阜セラック製造所製、カルナバワックス粒子）・・                                                        ０．９２４部
純水・・                                                          ９２．３部
このときのＣ／Ｂは１．２であった。本サンプルを１とした。
【０１２１】
以下の評価を行った。
【０１２２】
〈感度〉
４０００ｄｐｉ（ｄｐｉとは２．５４ｃｍ当たりのドットの数をいう）のライン＆スペースの細線が印刷物で完全に再現される露光エネルギーを評価した。露光エネルギーが低いほど高感度である。
【０１２３】
〈良好枚数〉
５０％の網点画像の印刷物の仕上がり品質が、実用上使用可能で良好になり始めるまでの印刷枚数を目視評価した。枚数が少ない方が損紙も少なく良好である。
【０１２４】
〈地汚れ〉
印刷物の１００枚目の非画線部Ｄｍｉｎを目視により下記ランクで評価した。
【０１２５】
５：全く地汚れなし
４：若干地汚れがあるが実害なし
３：少し地汚れがあり実害性が懸念される
２：地汚れがあり、実害性がある
１：地汚れが多く、実害性がある
〈耐傷性〉
印刷前の版に爪で引っかき傷をつけ、その部分を５０％網点画像を露光、印刷物の２００枚目の仕上がりを下記ランクにて評価。
【０１２６】
５：全く変化なし、良好
４：若干網点につぶれ変化があるが実害なし
３：少し網点につぶれがあり、実害性が懸念される
２：網点につぶれがあり、実害性がある
１：網点につぶれが多く、実害性がある
〈耐刷性〉
印刷物の５０％網点が再現されなかった枚数を目視により評価した。
【０１２７】
枚数が多い方が耐刷性が高く、良好である。
【０１２８】
評価の結果を表１に示す。
【０１２９】
また、下記サンプルも同様に評価した。
【０１３０】
・サンプル２
サンプル１の保護層を以下に変えた以外サンプル１と同様にしてのサンプル２を作製し、同様の評価を行った。
【０１３１】
ＧＬ−０５（日本合成化学工業株式会社製）  ・・                    ６．１６部
ＨＩ−ＤＩＳＰＥＲ  Ａ−１１８（株式会社岐阜セラック製造所製、カルナバワックス粒子）・・                                                            １．５４部
純水・・                                                          ９２．３部
・サンプル３
サンプル１の保護層を以下に変えた以外はサンプル１同様にしてサンプル３を作製し、同様の評価を行った。
【０１３２】
ＧＬ−０５（日本合成化学工業株式会社製）                      ・・４．６２部
ＨＩ−ＤＩＳＰＥＲ  Ａ−１１８（株式会社岐阜セラック製造所製、カルナバワックス粒子）・・                                                          ３．０８部
純水・・                                                          ９２．３部
・サンプル４
サンプル１の保護層を以下に変えた以外は同様にしてサンプル４を作製し、同様の評価を行った。
【０１３３】
ＧＬ−０５（日本合成化学工業株式会社製）                    ・・６．７７６部
ＨＩ−ＤＩＳＰＥＲ  Ａ−２０６（株式会社岐阜セラック製造所製、マイクロクリスタリンワックス粒子）・・                                              ０．９２４部
純水・・                                                          ９２．３部
・サンプル５
サンプル１の保護層を以下に変えた以外はサンプル１と同様にしてサンプル５を作製し、同様の評価を行った。
【０１３４】
ＧＬ−０５（日本合成化学工業株式会社製）                      ・・４．６２部
ＨＩ−ＤＩＳＰＥＲ  Ａ−２０６（株式会社岐阜セラック製造所製、マイクロクリスタリンワックス粒子）・・                                              ３．０８部
純水・・                                                          ９２．３部
・サンプル６
サンプル１の保護層を以下に変えた以外はサンプル１と同様にしてサンプル６を作製し、同様の評価を行った。
【０１３５】
ＧＬ−０５（日本合成化学工業株式会社製）  ・・                  ６．７７６部
ＨＩ−ＤＩＳＰＥＲ  Ａ−５１４（株式会社岐阜セラック製造所製、ポリエチレンワックス粒子）・                                                      ０．９２４部
純水・・                                                          ９２．３部
・サンプル７
サンプル１の保護層を以下に変えた以外はサンプル１と同様にしてサンプル７を作製し、同様の評価を行った。
【０１３６】
ＧＬ−０５（日本合成化学工業株式会社製）  ・・                    ４．６２部
ＨＩ−ＤＩＳＰＥＲ  Ａ−５１４（株式会社岐阜セラック製造所製、ポリエチレンワックス粒子）・                                                        ３．０８部
純水・・                                                          ９２．３部
・サンプル８
サンプル１の画像形成層の重合性化合物をＡ−ＴＭＭＴ（新中村化学工業株式会社）にした以外はサンプル１と同様にしてサンプル８を作製し、サンプル８を作製し同様の評価を行った。
【０１３７】
サンプル９
サンプル１の画像形成層の重合性化合物をＡ−ＴＭＭＴ（新中村化学工業株式会社）４．３５１部、重合性化合物Ｍ−３１５（東亞合成株式会社）１．８６４部にした以外はサンプル１と同様にしてサンプル９を作製し、同様の評価を行った。
【０１３８】
更に以下比較のサンプルを作製した。
・サンプル１０
サンプル１の保護層のＧＬ−０５（日本合成化学工業株式会社製）７．７部をＨＩ−ＤＩＳＰＥＲ  Ａ−１１８（株式会社岐阜セラック製造所製、カルナバワックス粒子）０部にした以外はサンプル１と同様にしてサンプル９を作製し、同様の評価を行った。
・サンプル１１
サンプル９の保護層のＧＬ−０５（日本合成化学工業株式会社製）７．７部をＨＩ−ＤＩＳＰＥＲ  Ａ−１１８（株式会社岐阜セラック製造所製、カルナバワックス粒子）０部
にした以外はサンプル１と同様にしてサンプル１１を作製し、同様の評価を行った。
・サンプル１２
サンプル１の保護層のＧＬ−０５（日本合成化学工業株式会社製）７．６２３部をＨＩ−ＤＩＳＰＥＲ  Ａ−１１８（株式会社岐阜セラック製造所製、カルナバワックス粒子）０．０７７部にした以外はサンプル１と同様にしてサンプル１２を作製し、同様の評価を行った。
・サンプル１３
サンプル１の保護層のＧＬ−０５（日本合成化学工業株式会社製）０．７７部をＨＩ−ＤＩＳＰＥＲ  Ａ−１１８（株式会社岐阜セラック製造所製、カルナバワックス粒子）６．９３部にした以外はサンプル１と同様にしてサンプル１３を作製し、同様の評価を行った。
【０１３９】
以下に上記サンプルに使用した特定の化合物の構造式を記載する。
【０１４０】
【化５】
2007245690.tif 000006
【０１４１】
各サンプルの評価結果を表１に示す。
【０１４２】
尚、表中のＮｏ．１〜１３がサンプル１〜１３に相当する。
【０１４３】
【表１】
2007245690.tif 000007
【０１４４】
表１から明らかなように、本発明の構成を満たせば印刷適正、性能の良好な平版印刷版材料が得られていることが分る。